(57)【要約】【課題】減圧雰囲気下で、窒素が０．０２質量％以上を含有する鋳塊を製造することができるようにする。【解決手段】本発明は、減圧雰囲気下で鋳型に溶鋼を注入してＮ：０．０２質量％以上を含有する鋳塊を製造する高窒素鋼の製造方法であって、鋳込み中の真空度Ａ（torr）、鋳込み時間ｔ（分）、鋳型に溶鋼を注入する前の溶鋼中の窒素濃度[Ｎ]０（質量％）、鋳込み完了時の目標窒素濃度[Ｎ]ａｉｍ（質量％）が「Ａ≧（ａ×[Ｎ]ａｉｍ−ｂ×[Ｎ]０）２」を満たすように真空鋳造を行う。ただし、ａは、「−０．０６２ｔ２＋３．４３７ｔ＋３００．８２０」、ｂは「−０．０６５５ｔ２＋３．７２１６ｔ＋５８．５２８」である。【選択図】図１
2014128822.tif 000002
【特許請求の範囲】
【請求項１】
減圧雰囲気下で鋳型に溶鋼を注入してＮ：０．０２質量％以上を含有する鋳塊を製造する高窒素鋼の製造方法であって、
鋳込み中の真空度（torr）をＡとし、鋳込み時間（分）をｔとし、前記鋳型に溶鋼を注入する前の溶鋼中の窒素濃度（質量％）を[Ｎ]０とし、鋳込み完了時の目標窒素濃度（質量％）を[Ｎ]ａｉｍとしたとき、式（１）を満たすように、窒素濃度[Ｎ]０及び／又は鋳込み中の真空度Ａを調整して真空鋳造を行うことを特徴とする高窒素鋼の製造方法。
Ａ≧（ａ×[Ｎ]ａｉｍ−ｂ×[Ｎ]０）２              ・・・（１）
ただし、
ａ＝−０．０６２ｔ２＋３．４３７ｔ＋３００．８２０
ｂ＝−０．０６５５ｔ２＋３．７２１６ｔ＋５８．５２８
【請求項２】
前記鋳型を設置する真空タンクに、当該真空タンクの雰囲気を排気して真空度を調整する真空装置を設け、この真空装置と真空タンクとの経路上にバルブを設けておき、
前記真空タンク内に設置された鋳型内に溶鋼を注入する前に、真空タンクの真空度を１torr以下にし、その後に、前記真空装置及び／又はバルブの開度を調節することにより、前記鋳込み中の真空タンクの真空度Ａを調整することを特徴とする請求項１に記載の高窒素鋼の製造方法。
【発明の詳細な説明】
【技術分野】
【０００１】
本発明は、減圧雰囲気下で、窒素が０．０２質量％以上を含有する鋳塊を製造する高窒素鋼の製造方法に関する。
【背景技術】
【０００２】
従来より、真空引きすることにより真空タンク内を減圧雰囲気とし、当該真空タンク内に設置した鋳型に溶鋼を注入しながら溶鋼の鋳込みを行う真空鋳造が行われている。このような真空鋳造では様々な鋼塊を製造することができる。近年、この真空鋳造により、窒素濃度を高くした高窒素鋼を製造することが行われている。真空鋳造の技術として、特許文献１に示すものがある。
【０００３】
特許文献１では、クロム鋼を減圧脱ガス処理した後に窒素を補充添加し、減圧かつ窒素雰囲気にした鋳型に溶鋼を注入して減圧鋳造している。
真空鋳造ではないが減圧下で窒素を調整しながら精錬を行う技術として、特許文献２及び３に示すものがある。
特許文献２では、真空脱ガス装置内に保持した溶鋼に窒素ガスを吹き込むと同時に、溶鋼の平衡窒素濃度を達成する窒素分圧に装置内を減圧して、溶鋼中窒素濃度を目標値に調整するに際して、調整の途上で溶鋼の窒素濃度を迅速に測定し、偏差を解消させるように、装置内の圧力を変更している。
【０００４】
特許文献３では、窒素含有量に上下の制限値を有する含窒素鋼を真空脱ガス槽を用いて溶製するに際し、真空脱ガス槽内の真空度を変更して溶鋼の目標窒素濃度以下まで脱窒した後、窒素含有合金を添加して目標窒素値まで微調整している。
【先行技術文献】
【特許文献】
【０００５】
【特許文献１】特公平０５−０２１６６８号公報
【特許文献２】特許第３６１３０１６号公報
【特許文献３】特許第２８９６３０２号公報
【発明の開示】
【発明が解決しようとする課題】
【０００６】
特許文献１では、真空鋳造において窒素を補充することが開示されているものの、鋼塊を製造するにあたって、鋼塊の窒素濃度をどの程度に調整するか具体的な真空鋳造方法が開示されておらず、適正な窒素濃度を有する高窒素鋼を鋳造することが難しいのが実情である。一方、特許文献２及び３では、真空脱ガス装置によって溶鋼を精錬する際に窒素濃度を調整することが開示されているものの、真空引きしながら溶鋼を鋳込む真空鋳造と、還流しながら溶鋼を精錬する真空脱ガス処理とでは、操業条件が全く異なるため、これらの技術を真空鋳造に適用することはできず、高窒素鋼を製造することができないのが実情である。  
【０００７】
本発明は、上述の問題に鑑みてなされたもので、減圧雰囲気下で、窒素が０．０２質量％以上を含有する鋳塊を製造することができる高窒素鋼の製造方法を提供することを目的とする。
【課題を解決するための手段】
【０００８】
目的を達成するために、本発明は、次の手段を講じた。
即ち、本発明における課題解決のための技術的手段は、鋳込み中の真空度（torr）をＡとし、鋳込み時間（分）をｔとし、前記鋳型に溶鋼を注入する前の溶鋼中の窒素濃度（質量％）を[Ｎ]０とし、鋳込み完了時の目標窒素濃度（質量％）を[Ｎ]ａｉｍとしたとき、式（１）を満たすように、窒素濃度[Ｎ]０及び／又は鋳込み中の真空度Ａを調整して真空鋳造を行うことを特徴とする。
【０００９】
Ａ≧（ａ×[Ｎ]ａｉｍ−ｂ×[Ｎ]０）２              ・・・（１）
ただし、
ａ＝−０．０６２ｔ２＋３．４３７ｔ＋３００．８２０
ｂ＝−０．０６５５ｔ２＋３．７２１６ｔ＋５８．５２８
また、  前記鋳型を設置する真空タンクに、当該真空タンクの雰囲気を排気して真空度を調整する真空装置を設け、この真空装置と真空タンクとの経路上にバルブを設けておき、前記真空タンク内に設置された鋳型内に溶鋼を注入する前に、真空タンクの真空度を１torr以下にし、その後に、前記真空装置及び／又はバルブの開度を調節することにより、前記鋳込み中の真空タンクの真空度Ａを調整することが好ましい。
【発明の効果】
【００１０】
本発明によれば、減圧雰囲気下で、窒素が０．０２質量％以上を含有する鋳塊を製造することができる。
【図面の簡単な説明】
【００１１】
【図１】真空上注ぎ鋳造装置の全体図である。
【図２】脱窒素モデルの説明図である。
【図３】鋳込み後の窒素濃度[Ｎ]と真空度との関係を示す図である。
【図４】実施例における鋳込み後の窒素濃度[Ｎ]と真空度との関係を示す図である。
【図５】実施例における鋳込みの経過時間と真空度との関係を示す図である。
【発明を実施するための形態】
【００１２】
以下、高窒素鋼の製造方法について図を基に説明する。
図１は、真空鋳造によって高窒素鋼の製造を行う真空上注ぎ鋳造装置の全体を示したものである。まず、真空上注ぎ鋳造装置について説明する。
図１に示すように、真空上注ぎ鋳造装置１は、上流工程にて精錬処理を行った溶鋼２が装入された取鍋３と、この取鍋３の下側に設置された容器（中間鍋）４と、この中間鍋４の下側に設置された真空タンク５と、真空タンク５に設置された鋳型６とを備えている。
【００１３】
中間鍋４の下部には、当該中間鍋４内の溶鋼２を真空タンク５内の鋳型６に注入するノズル７が設けられている。また、中間鍋４内には、ノズル７を閉鎖すると共にノズル７へ流れる溶鋼スループット（溶鋼量）を調整するストッパー１２が設けられている。ストッパー１２の先端部には、不活性ガスなどを吹き込むガス吹き込み口（図示省略）が設けられていることもある。
【００１４】
真空タンク５の上方には、中間鍋４のノズル７からの溶鋼２が注入される注入口１１が設けられ、この注入口１１の直下に鋳型６が配置されている。真空タンク５の側部には、真空タンク５を真空引きしたときの排ガスを排出する排出経路（排出流路）８が設けられ、この排出流路８には、真空引きを行うための複数の真空装置（エジェクター）９が順に直列に接続されている。この実施形態では、真空装置９は、上流側（真空タンク５に近い側）に行くほど高真空度を得ることができる装置となっている。また、排出流路８内において、真空装置９と真空タンク５との間にはバルブ１３が接続されている。
【００１５】
図１に示すように、鋳型６は、有底状のものであって、主に、底部（台盤）１５と、この底部１５から上方に立ち上がる本体部１７とから構成され、この本体部１７の上部側には筒状の押湯部１６が設けられている。
このような真空上注ぎ鋳造装置１を用いて真空鋳造を行うにあたっては、電気炉又は転炉などの精錬炉から溶鋼を取鍋３に出鋼し、溶鋼処理工程で精錬された溶鋼２が装入された取鍋３を鋳造ステーションに移動させる。そして、取鍋３内の溶鋼２を中間鍋４に装入し、ノズル７やスライドバルブ等を開放して中間鍋４内の溶鋼２を真空タンク５の鋳型６に注入する。また、中間鍋４内の溶鋼２を鋳型６に注入している状況下では、真空装置９を駆動させることにより真空タンク５内を真空引きして、当該真空タンク５内を減圧雰囲気下とし、落下中の溶鋼２の流滴に含まれる水素等を脱ガスする。
【００１６】
さて、窒素を添加せずに真空鋳造を行い鋳塊を製造した場合、鋳塊の窒素濃度Ｎは、５０〜８０ｐｐｍ（０．００５〜０．００８質量％）となる。そのため、Ｎ＝２００ｐｐｍ（０．０２質量％）以上を含有する鋳塊（高窒素鋼）を製造する場合は、真空鋳造する前に溶鋼に窒素合金を添加したり窒素ガスを吹き込んだり、或いは、窒素雰囲気下で鋳造することにより、窒素濃度を確保する必要がある。本発明では、真空鋳造によって大型の鋳塊（高窒素鋼）を製造することを対象とし、真空引きをせずに大気で鋳造を行う下注ぎ造
塊は対象としない。また、高窒素鋼を製造する方法として、取鍋精錬方法（真空脱ガス方法など）、真空鋳造方法以外の方法も存在しているが、本発明は、鋼塊（鋳塊）を対象としているため、取鍋精錬方法は対象外としている。
【００１７】
以下、真空鋳造による本発明の高窒素鋼の製造方法について詳しく説明する。
本発明では、鋳込み中の真空度（torr）をＡとし、鋳込み時間（分）をｔとし、鋳型６に溶鋼２を注入する前の溶鋼中の窒素濃度（質量％）を[Ｎ]０とし、鋳込み完了時の目標窒素濃度（質量％）を[Ｎ]ａｉｍとしたとき、式（１）を満たすように、窒素濃度[Ｎ]０及び／又は鋳込み中の真空度Ａを調整して、高窒素鋼を製造することとしている。
【００１８】
Ａ≧（ａ×[Ｎ]ａｉｍ−ｂ×[Ｎ]０）２              ・・・（１）
ただし、
ａ＝−０．０６２ｔ２＋３．４３７ｔ＋３００．８２０
ｂ＝−０．０６５５ｔ２＋３．７２１６ｔ＋５８．５２８
式（１）の考え方について説明する。
【００１９】
式（１）は、後述するように、脱窒素モデルを解析して、真空鋳造において重要なファクターである各パラメータ（鋳込み中の真空度Ａ、鋳込み時間ｔ、溶鋼を注入する前の溶鋼中の窒素濃度[Ｎ]０、鋳込み完了時の目標窒素濃度[Ｎ]ａｉｍ）で整理したものである。
まず、式（１）で示した各ファクターについて説明する。
【００２０】
真空鋳造において、真空タンク５内の真空度を高く（真空度合いが高いことであり、タンク内の圧力が低いこと）すると、溶鋼中の[Ｃ]と、溶鋼或いは介在物中の[Ｏ]とが反応して脱炭が促進されると共に、鋳込み中の注入流（溶鋼）が流滴状に細かく飛散するため、脱ガス、介在物の無害化が促進される。一方、真空度を低く（真空度合いが低いことであり、タンク内の圧力が高いこと）すると、脱炭反応が抑制されると共に、注入流の流滴のサイズが大きくなったり流滴の広がりが小さくなるため（反応界面積が小さくなる）、脱ガスや介在物の無害化は進みにくくなる。
【００２１】
このように、真空鋳造では、真空タンク５の真空度によって、脱ガスや介在物の無害化に影響を及ぼすが、高窒素鋼を製造する真空鋳造においては、一般的な真空鋳造とは異なり、脱炭や脱水素だけでなく脱窒素反応が進むため、比較的、真空度が低い状態でも注入流は細かく飛散し易いことが知見されており、脱ガスや介在物の無害化は進み易い。そのため、高窒素鋼を製造するにあたっては、「鋳込み中の真空度Ａ」を考慮することとしている。
【００２２】
真空鋳造において、鋼塊のサイズが大きくなるほど鋳込み時間ｔは長くなり、またノズル７の径を変えた場合は注入速度が変化するため、鋳込み時間ｔも変化する。鋳込み中は鋳型６内が真空状態となっているため、後述するように、鋳込み時間ｔが長くなるほど、鋳型６内の溶鋼からの脱窒素量は大きくなると考えられる。このようなことから、高窒素鋼を製造するにあたっては、「鋳込み時間ｔ」を考慮することとしている。
【００２３】
上述したように、高窒素鋼を製造するためには、予め鋳込み前に溶鋼の窒素濃度を上昇させる必要がある。しかしながら、鋳込み前の溶鋼の窒素濃度を単に高めることを意図し、窒素合金や窒素ガスの多量添加を行った場合、添加コストが多大になる。これに加え、鋳込み中の窒素濃度が高くなり過ぎて目標とする窒素濃度を確保できない可能性がある。また、窒素を添加するにあたって使用する窒素合金には、窒化マンガンや窒化クロム等があるが、これらを用いて多量に窒素を添加してしまうと、窒素以外のマンガンやクロムの濃度が高くなり過ぎる可能性がある。このようなことから、高窒素鋼を製造するにあたっては、「鋳型に溶鋼を注入する前の溶鋼中の窒素濃度[Ｎ]０」と、「鋳込み完了時の目標窒素濃度[Ｎ]ａｉｍ」との両方を考慮する必要がある。
【００２４】
以上のように、高窒素鋼を製造するにあたっては、鋳込み中の真空度Ａ、鋳込み時間ｔ、鋳型に溶鋼を注入する前の溶鋼中の窒素濃度[Ｎ]０、鋳込み完了時の目標窒素濃度[Ｎ]ａｉｍは重要であることから、これらのファクターで真空鋳造を管理することとしている。
さて、式（１）は、脱窒素モデルを用いることで算出された関係式である。脱窒素モデ
ルとは、真空鋳造を行ったときの溶鋼に含まれる窒素の挙動をモデル化したものである。
【００２５】
図２に示すように、脱窒素モデルでは、減圧雰囲気下の真空鋳造において、溶鋼（注入流）２がノズル７から鋳型６へ落下するときの脱窒素状況（第１状況）と、溶鋼２が鋳型６に装入された状況下での脱窒素状況（第２状況）とを考慮している。
第１状況においては、溶鋼２が落下している間での溶鋼２に含まれる窒素濃度と真空タンク５内の減圧雰囲気下における窒素分圧、落下中における溶鋼２の流滴表面積（流滴径）、溶鋼のスループット、溶鋼が鋳型６へ落下するまでの落下時間などを考慮することによって、脱窒素の状態をシミュレーションするようにしている。
【００２６】
第２状況においては、鋳型６内の溶鋼２の浴面（減圧雰囲気と溶鋼とが触れる部分）付近で脱窒素反応が起こるため、窒素分圧、鋳型６内の溶鋼の浴面面積（鋳型内径）、鋳型内の溶鋼の体積などを考慮することによって、脱窒素の状態をシミュレーションするようにしている。
このように、溶鋼２が鋳型６に落下するときの注入流の脱窒素と、鋳型６に落下後の溶鋼の浴面（表面）からの脱窒素とを考慮した脱窒素モデルにより、鋳込み後の窒素濃度と、真空度との関係をまとめると、図３に示すものとなった。図３に示すように、窒素濃度[Ｎ]０が０．０７５質量％、０．０５０質量％、０．５０質量％のいずれであるときも真空度Ａが低くなるにしたがって、鋳込み後の窒素濃度が上昇している傾向にある。各窒素濃度[Ｎ]０と、鋳込み後の窒素濃度と真空度Ａとをフィッティングし整理すると、式（１）となる。
【００２７】
本発明では、式（１）を満たすように、鋳込み前の窒素濃度[Ｎ]０を調整したり、鋳込み中の真空度Ａを調整して、真空鋳造を行うこととしている。なお、式（１）を満たすようにすれば、鋳込み前の窒素濃度[Ｎ]０のみを調整しても、鋳込み中の真空度Ａのみを調整しても、鋳込み前の窒素濃度[Ｎ]０と真空度Ａとの両方を調整してもよい。また、真空鋳造によって高窒素鋼を製造するに際し、真空タンク５内の真空度が２００ｔｏｒｒであれば、溶滴の飛散は十分で確保できることが当業者間では知見されているため、真空度Ａの上限は、２００ｔｏｒｒとしている。
【００２８】
ここで、真空度Ａを調整するにあたっては、鋳型６内に溶鋼２を注入する前に、真空度Ａを一旦１ｔｏｒｒ以下にする。その後、排出流路８に接続されている複数の真空装置９の駆動数を変更したり、バルブ１３の開度を調節することにより鋳込み中の真空度Ａを調整する。なお、「真空装置９の駆動数」と、「バルブの開度」との両方を調整することにより真空度Ａを調整してもよい。
【００２９】
このように、真空度Ａを一旦１ｔｏｒｒ以下にした後、真空装置９の起動数やバルブの開度を調整することにより、真空タンク５内の真空度Ａの調整が行い易い。特に、真空装置９の調整とバルブの開度の調整とを組み合わせることにより、０〜２００ｔｏｒｒの間で、無段階に真空度を精度よく調整することができる。
さて、真空鋳造を行う実施例の条件（目標値）を次のようにした。即ち、この実施例では、鋳塊の重量を６３．２ｔｏｎとし、鋳塊の規格の窒素濃度は０．０３〜０．０４質量％とし、目標窒素濃度[Ｎ]ａｉｍは規格の窒素濃度範囲の中間値である０．０３５質量％とし、中間鍋４の下側に設けたノズル径φを３６ｍｍ、鋳込温度（中間鍋４内の溶鋼温度）を１５９８℃とし、鋳造時間（計画）を２５分とし、注入前の溶鋼の目標窒素濃度を０．０７５質量％とした。これに基づき、式（１）の右辺の値（真空度）を求めると、１５．１ｔｏｒｒとなった。そのため、実施例では、図４に示すように、鋳込み中の真空度Ａを１５．１ｔｏｒｒ以上を目標とした。
【００３０】
図５は、実施例における実際の真空タンク５内の真空度と経過時間との関係を示したものである。図５に示すように、実施例では、真空タンク５内の真空度が、式（１）で求めた１５．１ｔｏｒｒ以上でその付近となるように、１５．１〜２０ｔｏｒｒの間で真空鋳造を行った。なお、経過時間が０〜２分では、真空タンク５内の真空度が一時的に１５ｔｏｒｒ未満となっているが、これは、真空鋳造を開始する準備期間（定常状態になるまでの期間）である。
【００３１】
実施例において、鋳込み終了時の鋳塊の窒素濃度は、０．０３７質量％となり、窒素濃
度の規格範囲内に納めることができた。なお、真空鋳造を行うにあたって、溶鋼を鋳型６に注入する前には、窒素濃度を高めるためＦｅＣｒＮ合金を添加し、そのときの窒素濃度は０．０７８質量％であった。
以上、本発明によれば、式（１）を満たすように、窒素濃度[Ｎ]０及び／又は鋳込み中の真空度Ａを調整して真空鋳造を行うことにより、減圧雰囲気下であっても窒素が高い高窒素鋼を製造することができる。特に、式（１）を満たすようにすれば、窒素以外の脱ガスや介在物の無害化を促進しつつ、鋳込み中の注入流や鋳型６の溶鋼からの過剰な脱窒素反応を抑え、窒素が高くしかも品質の優れた高窒素濃度の鋼塊を製造することができる。しかも、式（１）を満たしつつ、窒素添加にかかるコスト、窒素の調整幅、鋼塊の要求品質に基づき、鋳込み前の窒素濃度や鋳込み中の真空度を決定して真空鋳造することが可能となり、コストの最適化及び要求成分、高品質を達成することができる。
【００３２】
なお、今回開示された実施形態において、明示的に開示されていない事項、例えば、操業条件、各種パラメータ、構成物の寸法、重量、体積などは、当業者が通常実施する範囲を逸脱するものではなく、通常の当業者であれば、容易に想定することが可能な事項を採用している。
【符号の説明】
【００３３】
１  真空上注ぎ鋳造装置
２  溶鋼
３  取鍋
４  中間鍋
５  真空タンク
６  鋳型
７  ノズル
８  排出流路
９  真空装置
１１  注入口
１２  ストッパー
【図１】
2014128822.tif 000003
【図２】
2014128822.tif 000004
【図３】
2014128822.tif 000005
【図４】
2014128822.tif 000006
【図５】
2014128822.tif 000007